(57)【特許請求の範囲】
【請求項１】
基材フィルムと、
該基材フィルム上に形成された、ベーマイト粒子、シリカ粒子およびバインダを含む、下記（ａ）〜（ｃ）を満たす、多孔質の親水性塗膜と
を有する、農業用フィルム。
（ａ）ＡｌとＳｉとの原子比（Ａｌ／Ｓｉ）が、０．２〜５．０である。
（ｂ）前記シリカ粒子の平均粒子径が、５〜５０ｎｍである。
（ｃ）前記ベーマイト粒子の（１２０）面の回折ピークより算出した結晶子径が、２０〜５０ｎｍである。
【請求項２】
前記バインダが、ノニオン性の水溶性有機バインダである、請求項１に記載の農業用フィルム。
【請求項３】
前記ノニオン性の水溶性有機バインダが、水溶性ポリビニルアルコール類である、請求項２に記載の農業用フィルム。
【請求項４】
前記基材フィルムが、フッ素樹脂フィルムである、請求項１〜３のいずれかに記載の農業用フィルム。
【請求項５】
前記フッ素樹脂フィルムがテトラフルオロエチレン／エチレン系共重合体フィルムである、請求項４に記載の農業用フィルム。
【請求項６】
前記親水性塗膜の厚さが、１００〜７００ｎｍである、請求項１〜５のいずれかに記載の農業用フィルム。
【請求項７】
前記親水性塗膜における細孔直径１〜６０ｎｍの全細孔容積が、１．０〜２０．０［×１０−４ｃｃ／ｇ］である、請求項１〜６のいずれかに記載の農業用フィルム。
【請求項８】
前記親水性塗膜中のバインダの割合が、ベーマイト粒子とシリカ粒子の合計１００質量部に対して、０．５〜１５質量部である、請求項１〜７のいずれかに記載の農業用フィルム。
【請求項９】
前記親水性塗膜のへーズが、５％以下である、請求項１〜８のいずれかに記載の農業用フィルム。
【請求項１０】
ベーマイト粒子、シリカ粒子、バインダおよび水を含む組成物を、基材フィルムの表面に塗布、乾燥して親水性塗膜を形成する、請求項１〜９のいずれかに記載の農業用フィルムの製造方法。
【請求項１１】
前記基材フィルムが、フッ素樹脂フィルムである、請求項１０に記載の農業用フィルムの製造方法。
【請求項１２】
前記フッ素樹脂フィルムの親水性塗膜が形成される面にあらかじめ濡れ性を向上させる表面処理を施す、請求項１１に記載の農業用フィルムの製造方法。
【発明の詳細な説明】
【技術分野】
【０００１】
本発明は、親水性塗膜を有する農業用フィルムに関する。
【背景技術】
【０００２】
透明な屋根材や透明な側壁材から構成され、内部で植物栽培が行なわれる施設（例えば、温室など）として、屋根や側壁が透明合成樹脂フィルムで構成された施設がある。本発明では、このような植物栽培施設を農業用ハウスといい、屋根や側壁に使用される透明合成樹脂フィルムを農業用フィルムという。
農業用ハウスに展張された農業用フィルムにおいては、植物栽培時に、その表面に結露や曇りを生じると、太陽光線の透過率が低下し、植物の成長に悪影響を与えることがある。よって、防曇性、流滴性（水滴が均一に濡れ拡がり水膜を形成する性質。）、防汚性等の向上を目的に、農業用フィルムの表面に親水性を付与することが行われている。【０００３】
表面に親水性が付与された農業用フィルムとしては、下記のものが知られている。
（１）平均粒子径の異なるシリカゾルならびにアルミナゾル、界面活性剤、および液状分散媒を含む防曇剤組成物を基材フィルムの表面に塗布、乾燥して塗膜を形成したもの（特許文献１の実施例４〜６）。
（２）コロイド状アルミナ、コロイド状シリカ、アニオン性界面活性剤を特定の割合で含む塗布液を基材フィルムの表面に塗布、乾燥して塗膜を形成したもの（特許文献２の実施例１〜７）。
（３）水系媒体、コロイダルアルミナ、コロイダルシリカ、水溶性樹脂を特定の割合で含む塗布防曇剤を基材フィルムの表面に塗布、乾燥して塗膜を形成したもの（特許文献３の実施例１〜１４）。
（４）分散媒中における凝集粒子の、アスペクト比の平均が３〜２０であり、長軸方向の平均粒子径が１００〜５００ｎｍであり、かつ短軸方向の平均粒子径が２〜１００ｎｍであるアルミナ粒子と、分散媒中における凝集粒子の平均粒子径が１５０ｎｍ以下であるシリカアルミナ複合粒子と、水とを含む無機塗料組成物を基材フィルムの表面に塗布、乾燥して塗膜を形成したもの（特許文献４）。【０００４】
しかし、（１）、（２）の農業用フィルムにおいては、アルミナ粒子およびシリカ粒子が界面活性剤により基材フィルムの表面に単に付着しているだけであり、塗膜と基材フィルムとの密着性が不充分である。そのため、塗膜の耐擦傷性が不充分である。また、塗膜の耐水性が低いため、親水性を長期間維持できない。
（３）の農業用フィルムにおいては、塗膜が水溶性樹脂（バインダ）を含むため、（１）、（２）の農業用フィルムに比べれば、密着性は向上しているが、それでもなお塗膜と基材フィルムとの密着性が不充分である。そのため、塗膜の耐擦傷性が不充分である。また、塗膜の耐水性が低いため、親水性を長期間維持できない。
（４）の農業用フィルムにおいては、（１）〜（３）の農業用フィルムに比べ、塗膜と基材フィルムとの密着性が高く、塗膜の耐擦傷性が良好である。また、促進耐候試験において親水性を長期間維持できる。しかし、実際の屋外曝露試験においては、親水性がある時期に急に低下する。よって、親水性の持続性（以下、親水持続性と記す。）のさらなる向上が求められている。
【先行技術文献】
【特許文献】
【０００５】
【特許文献１】特開昭６０−６９１８１号公報
【特許文献２】特開平７−５３７４７号公報
【特許文献３】特開２００３−４９００３号公報
【特許文献４】特開２００７−６３４７７号公報
【発明の概要】
【発明が解決しようとする課題】
【０００６】
本発明は、高い透明性を有し、耐擦傷性（密着性）、親水性（防曇性、流滴性、防汚性）および親水持続性に優れた塗膜が形成された農業用フィルムを提供する。
【課題を解決するための手段】
【０００７】
本発明の農業用フィルムは、基材フィルムと、該基材フィルム上に形成された、ベーマイト粒子、シリカ粒子およびバインダを含む、下記（ａ）〜（ｃ）を満たす、多孔質の親水性塗膜とを有することを特徴とする。
（ａ）ＡｌとＳｉとの原子比（Ａｌ／Ｓｉ）が、０．２〜５．０である。
（ｂ）前記シリカ粒子の平均粒子径が、５〜５０ｎｍである。
（ｃ）前記ベーマイト粒子の（１２０）面の回折ピークより算出した結晶子径が、２０〜５０ｎｍである。【０００８】
前記バインダは、ノニオン性の水溶性有機バインダであることが好ましい。
前記ノニオン性の水溶性有機バインダは、水溶性ポリビニルアルコール類であることが好ましい。
前記基材フィルムは、フッ素樹脂フィルムであることが好ましい。
前記フッ素樹脂フィルムがテトラフルオロエチレン／エチレン系共重合体フィルムであることが好ましい。
前記親水性塗膜の厚さは、１００〜７００ｎｍであることが好ましい。
本発明の農業用フィルムの前記親水性塗膜における細孔直径１〜６０ｎｍの全細孔容積は、１．０〜２０．０［×１０−４ｃｃ／ｇ］であることが好ましい。
前記親水性塗膜中のバインダの割合は、ベーマイト粒子とシリカ粒子の合計１００質量部に対して、０．５〜１５質量部であることが好ましい。
前記親水性塗膜のへーズが、５％以下であることが好ましい。
本発明の農業用フィルムの製造方法は、ベーマイト粒子、シリカ粒子、バインダおよび水を含む組成物を、基材フィルムの表面に塗布、乾燥して親水性塗膜を形成する方法である。
前記製造方法における基材フィルムはフッ素樹脂フィルムであることが好ましく、そのフッ素樹脂フィルムの親水性塗膜が形成される面にあらかじめ濡れ性を向上させる表面処理を施すことが好ましい。
【発明の効果】
【０００９】
本発明によれば、高い透明性を有し、耐擦傷性（密着性）、親水性（防曇性、流滴性、防汚性）および親水持続性に優れた塗膜が形成された農業用フィルムを提供できる。
【図面の簡単な説明】
【００１０】
【図１】本発明の農業用フィルムの一例を示す断面図である。
【発明を実施するための形態】
【００１１】
＜農業用フィルム＞
図１は、本発明の農業用フィルムの一例を示す断面図である。農業用フィルム１０は、基材フィルム１２と、基材フィルム１２の片面に形成された親水性塗膜１４とを有する。
【００１２】
（基材フィルム）
基材フィルムの材料としては、ポリエチレンテレフタレート樹脂、アクリル樹脂、ポリカーボネート樹脂、ポリオレフィン樹脂、ポリ塩化ビニル樹脂、フッ素樹脂等の透明合成樹脂材料が挙げられ、耐久性、耐候性、耐薬品性、親水性塗膜との密着性等の点から、フッ素樹脂からなる基材が好ましい。フッ素樹脂は、表面が負に帯電しやすいことから、正に帯電しているベーマイト粒子との密着性が高くなる。
【００１３】
フッ素樹脂は、フルオロオレフィンの単独重合体もしくはフルオロオレフィンの２種以上の共重合体、または１種以上のフルオロオレフィンと１種以上のその他のモノマーとの共重合体である。
【００１４】
フルオロオレフィンは、重合性不飽和結合とフッ素原子とを有するモノマーであり、他に水素原子、塩素原子、酸素原子等を有していてもよい。フルオロオレフィンとしては、たとえば、テトラフルオロエチレン、フッ化ビニル、フッ化ビニリデン、パーフルオロ（アルキルビニルエーテル）、クロロトリフルオロエチレン、ヘキサフルオロプロピレンが好ましい。パーフルオロ（アルキルビニルエーテル）としては、パーフルオロ（プロピルビニルエーテル）が特に好ましい。
【００１５】
その他のモノマーとしては、非フッ素系モノマーが好ましく、エチレン、プロピレン、ブテン、ノルボルネン等のオレフィン類；シクロヘキシルメチルビニルエーテル、イソブチルビニルエーテル、シクロヘキシルビニルエーテル、エチルビニルエーテル、２−エチルヘキシルビニルエーテル、エチルアリルエーテル等のアルケニルエーテル類；酢酸ビニル、ピバリン酸ビニル、バーサチック酸ビニル、ピバリン酸アリル、バーサチック酸アリル等のアルケニルエステル類が好ましい。
【００１６】
前記モノマーを重合したフッ素樹脂としては、テトラフルオロエチレン／エチレン系共重合体、テトラフルオロエチレン／パーフルオロ（アルキルビニルエーテル）系共重合体、ポリフッ化ビニル、ポリフッ化ビニリデン、ポリクロロトリフルオロエチレン、クロロトリフルオロエチレン／エチレン共重合体、フッ化ビニリデン／テトラフルオロエチレン系共重合体、フッ化ビニリデン／ヘキサフルオロプロピレン系共重合体、テトラフルオロエチレン／ヘキサフルオロプロピレン系共重合体、フッ化ビニリデン／テトラフルオロエチレン／ヘキサフルオロプロピレン系共重合体、テトラフルオロエチレン／プロピレン系共重合体、テトラフルオロエチレン／ヘキサフルオロプロピレン／エチレン系共重合体が好ましい。テトラフルオロエチレン／パーフルオロ（アルキルビニルエーテル）系共重合体においては、テトラフルオロエチレン／パーフルオロ（プロピルビニルエーテル）共重合体が好ましい。これらのうち、加工性および使用されるフィルム物性の点から、テトラフルオロエチレン／エチレン系共重合体が特に好ましい。
【００１７】
基材フィルムには、親水性塗膜が形成される面にあらかじめ表面処理が施してもよい。表面処理を施すことによって、基材フィルムの濡れ性がよくなるため、親水性塗膜の基材への密着性や親水性塗膜の均一性を向上できる。表面処理としては、放電処理（プラズマ処理、コロナ放電処理等。）、ＵＶ処理、オゾン処理、酸、アルカリ等を用いた化学的処理、研磨材を用いた物理的処理等が挙げられる。
【００１８】
（親水性塗膜）
親水性塗膜は、ベーマイト粒子、シリカ粒子およびバインダを含む、多孔質の膜である。
シリカ粒子を含む多孔質の膜が、親水性を発現することは従来から知られている。しかし、シリカ粒子が親水性や多孔性にどのように影響しているか、また、塗膜の多孔性を定量的に評価し、親水性（流滴性等。）とどのように関連付けられるのかについての検討は、これまで行われていない。そこで、親水性塗膜の多孔性を、親水性塗膜の組成、親水性塗膜を構成する粒子の形状やサイズ、親水性塗膜の細孔特性から定量化し、親水性（流滴性等。）およびその持続性との相関を明らかにすることによって、下記（ａ）〜（ｃ）をすべて満たす親水性塗膜が、本発明の効果を発揮できることを見出した。
【００１９】
（ａ）ＡｌとＳｉとの原子比（Ａｌ／Ｓｉ）が、０．２〜５．０である。
（ｂ）シリカ粒子の平均粒子径が、５〜５０ｎｍである。
（ｃ）ベーマイト粒子の（１２０）面の回折ピークより算出した結晶子径が、２０〜５０ｎｍである。
【００２０】
（ａ）について：
親水性塗膜がＡｌを含む、すなわち正に帯電しているベーマイト粒子を含むことにより、基材フィルム、特に表面の電荷が負に帯電しやすいフッ素樹脂フィルムに対する密着性が向上する。よって、Ａｌ／Ｓｉが０．２以上であれば、親水性塗膜と基材フィルムとの密着性が向上する。また、Ａｌ／Ｓｉが５．０以下であれば、親水性塗膜の膜強度の低下が抑えられ、親水性塗膜の透明性も向上する。Ａｌ／Ｓｉは、０．４〜２．１がより好ましく、０．６〜１．４が最も好ましい。
Ａｌ／Ｓｉは、蛍光Ｘ線解析により定量できる。
【００２１】
（ｂ）について：
シリカ粒子とベーマイト粒子とは異なる電荷に帯電しており、親水性塗膜形成用塗料組成物中で凝集しやすい。シリカ粒子の平均粒子径およびベーマイト粒子の前記結晶子径を前記範囲とすることによって、凝集を適度にコントロールすることができ、結果として親水性（流滴性等。）を発現する大きい細孔容積を有する多孔質の塗膜、そして透明な塗膜を形成できる。シリカ粒子の平均粒子径が５〜５０ｎｍであれば、高い親水性（流滴性等。）および透明性を両立できる。シリカ粒子の平均粒子径は、５〜３０ｎｍが好ましく、さらに８〜１５ｎｍがより好ましい。
シリカ粒子の平均粒子径は、透過型電子顕微鏡（ＴＥＭ）像の中から無作為に抽出された２０個のシリカ粒子の長軸および短軸の長さを測定し、これらを平均したものである。ベーマイト粒子は後述のように板状等の形状を有する粒子であり、シリカ粒子は後述のように球状等の粒子であるため、ＴＥＭ像において形状およびサイズが異なるベーマイト粒子とシリカ粒子とは明確に区別される。
【００２２】
（シリカ粒子）
シリカ粒子の形状としては、球状、球状粒子が連結した鎖状が挙げられ、球状が好ましい。
シリカ粒子は、市販されているものであってもよく、公知の製造方法により得られるものであってもよい。
【００２３】
（ｃ）について：
耐擦傷性および親水性が良好な塗膜としては、平均粒子径が１０〜３０ｎｍのシリカ粒子およびノニオン性の水溶性有機バインダを含む塗膜が知られている。しかし、該塗膜は耐水性が低いため、親水持続性がない。ベーマイト粒子をさらに含ませることによって耐水性が改善されることが分かったが、従来のベーマイト粒子は粒径が小さいため、耐擦傷性が低下してしまう。そこで、前記結晶子径が２０ｎｍ以上のベーマイト粒子を含ませることにより、耐擦傷性を低下させることなく、耐水性が良好となることが分かった。ベーマイト粒子が親水性塗膜中で配向して、耐擦傷性、耐水性が良くなっているものと考えられる。ただし、ベーマイト粒子の前記結晶子径が大きすぎると、親水性塗膜形成用塗料組成物の安定性が低くなり、また、親水性塗膜のヘーズも高くなる。
ベーマイト粒子の（１２０）面の回折ピークより算出した結晶子径が２０〜５０ｎｍであれば、高い親水性（流滴性等。）および透明性を両立でき、かつ耐擦傷性および親水持続性も発現する。
ベーマイト粒子の（１２０）面の回折ピークより算出した結晶子径は、Ｘ線回折（ＸＲＤ）解析により算出できる。ベーマイト粒子の結晶子径は、３０〜４０ｎｍが好ましい。
【００２４】
ベーマイト粒子の形状としては、板状、針状、繊維状、羽毛状等が挙げられ、板状が好ましい。親水性塗膜中に板状のベーマイト粒子を含むことにより、結晶配向性が得られるため、親水性塗膜の基材に対する密着性がさらに高くなり、耐擦傷性が長期間持続し、また、親水性塗膜が可撓性のある基材（フィルム等。）に充分に追随できる。
【００２５】
ベーマイト粒子は、市販されているものであってもよく、公知の製造方法により得られたものであってもよい。ベーマイト粒子の製造方法としては、アルミン酸アルカリ金属塩と、酸性アルミニウム塩（塩化アルミニウム、硝酸アルミニウム、硫酸アルミニウム等。）と、場合によっては酸性溶液とを混合して得られる水和ゲルを熟成した後、酸を添加して解こうする方法；酸性アルミニウム塩をイオン交換して得られる水和ゲルを熟成した後、解こうする方法；アルミニウムアルコキシドを加水分解した後、解こうする方法等が挙げられる。
【００２６】
親水性塗膜の厚さは、１００〜７００ｎｍが好ましく、２５０〜４５０ｎｍがより好ましい。親水性塗膜の厚さが１００ｎｍ以上であれば、親水性および親水持続性の低下を抑制できる。親水性塗膜の厚さが７００ｎｍ以下であれば、親水性塗膜にクラックが入りにくく、干渉縞が発生しにくく、傷が入った場合にはその傷が目立ちにくい。
【００２７】
農業用フィルムの親水性塗膜の細孔直径１〜６０ｎｍの全細孔容積は、１．０〜２０．０［×１０−４ｃｃ／ｇ］が好ましく、２．０〜１０．０［×１０−４ｃｃ／ｇ］がより好ましい。全細孔容積が１．０［×１０−４ｃｃ／ｇ］以上であれば、親水性塗膜の多孔性が高くなり、充分に水を吸着でき、親水性（流滴性等。）を充分に発現できる。また、経時的に親水性塗膜の一部が減少しても親水性（流滴性等。）を維持でき、結果として親水持続性が良好となる。全細孔容積が２０．０［×１０−４ｃｃ／ｇ］以下であれば、耐擦傷性の低下が抑えられ、また、ヘーズ値が大きくなりにくい。
【００２８】
全細孔容積は、窒素吸着細孔測定により測定できる。従来、粉末の細孔容積を測定する例は多く見られたが、本発明においては、親水性塗膜の細孔容積が親水性（流滴性等。）に大きく影響するため、親水性塗膜を掻き取って粉末にしてしまうと、本来の親水性塗膜の細孔容積を測定できないという問題がある。そこで、本発明においては、基材フィルム上の親水性塗膜をそのまま基材フィルムごと測定するという手法を新規に確立した。
基材フィルム込みで窒素吸着細孔測定を実施すると、基材フィルムの窒素吸着が大きい場合は、基材フィルムへの吸着量が大きくなり、本来の親水性塗膜の細孔容積を正しく測定できない場合もある。しかし、基材フィルムがフッ素樹脂フィルムの場合は、基材フィルムの窒素吸着量は非常に小さく、親水性塗膜の吸着量に比して無視できる程度のものとなるため、基材フィルムごと測定することで親水性塗膜の細孔容積を評価できる。他の合成樹脂からなるフィルムの場合も、窒素吸着が少ないフィルムの場合は、フッ素樹脂フィルムと同様に測定できる。
【００２９】
親水性塗膜には透明性が要求される。親水性塗膜の透明性は、ヘーズ値で評価できる。親水性塗膜のヘーズ値は、５．０％以下が好ましく、３．０％以下がより好ましい。ヘーズ値が５．０％以下であれば、農業用フィルムとしては、親水性塗膜が充分な透明性を有しているといえる。
親水性塗膜のヘーズ値は、農業用フィルムのヘーズ値から基材フィルムのヘーズ値を引くことにより算出できる。
【００３０】
親水性塗膜の親水性は、水に対する接触角で評価できる。親水性塗膜の水に対する接触角は４０°以下が好ましく、２０°以下がより好ましく、１０°以下がさらに好ましい。接触角が４０°以下であれば、親水性塗膜の親水性が充分となり、流適性が発現されやすい。親水性塗膜の表面に汚れが付着した場合、水に対する接触角が上昇して、流滴しなくなることが多い。本発明における親水性塗膜は、徐々に表面が流出、更新されるため、流適性を長期間維持できる。
【００３１】
（バインダ）
親水性塗膜がバインダを含むことにより、親水性塗膜の造膜性および耐擦傷性が向上する。
バインダとしては、有機バインダまたは無機バインダ（金属酸化物等。）が挙げられ、有機バインダが好ましい。また、バインダは親水性のバインダであることが好ましい。疎水性のバインダを使用すると、親水性塗膜の水に対する接触角が上昇し、親水性が低下する場合がある。また、親水性塗膜は水性の塗料組成物から形成されることが好ましいことより、バインダとしては、特に水溶性の親水性バインダが好ましい。水溶性の親水性バインダとしては、ノニオン性の水溶性有機バインダがより好ましい。イオン性水溶性有機バインダに比較してノニオン性の水溶性有機バインダは、無機粒子の凝集が少なく、液の貯蔵安定性が高い。ノニオン性の水溶性有機バインダとしては、ポリエチレングリコール、ポリビニルアルコール、変性ポリビニルアルコール、水溶性セルロース誘導体等が挙げられる。
なお、本発明において変性ポリビニルアルコールとは、ポリビニルアルコールの水酸基の一部を他の基に変換したものをいう。例えば、カルボン酸（酢酸を除く）などで水酸基をエステル化したもの、アルデヒド類で水酸基をホルマール化したもの、水酸基をアルキルエーテル化したもの、などが挙げられる。変性ポリビニルアルコールとしては、水酸基の一部に反応性を有する基を導入した変性物が好ましい。例えば、実施例に使用した変性ポリビニルアルコール（商品名：ゴーセファイマーＺ１００）は、水酸基の一部にアセトアセチル基を導入した変性ポリビニルアルコールである。
さらに、バインダとしては、下記の理由から、ポリビニルアルコールと変性ポリビニルアルコール（以下、これらをまとめて水溶性ポリビニルアルコール類と記す。）が好ましい。ケン化度や分子量、変性化など、異なる種類の水溶性ポリビニルアルコール類を複数組み合わせてバインダとして使用することができる。
【００３２】
親水性塗膜が水溶性ポリビニルアルコール類を含むと、親水性塗膜の細孔特性が良好となり、高い親水性（流滴性等。）と透明性とを両立でき、また、耐擦傷性も付与でき、さらに、親水性塗膜の均一形成性にも優れる。また、水溶性バインダとしてポリエチレングリコールを用いた場合と比較しても、基材との密着性が向上し、耐擦傷性も良好になる傾向があることより、水溶性ポリビニルアルコール類を用いることで、少量の添加で耐擦傷性を改良できる。
【００３３】
親水性塗膜が水溶性ポリビニルアルコール類を含むかどうかは、１Ｈ−ＮＭＲ解析により確認できる。測定用サンプル液は、基材フィルムから親水性塗膜を掻き取って回収した粉末サンプルを、水で５質量％に希釈し、超音波分散装置にて３０分間分散処理して分散液を得て、該液を遠心沈降し、上澄み分と沈殿物とに分け、上澄み液を濃縮することにより調製できる。
【００３４】
無機バインダとしては、金属酸化物の前駆体が挙げられ、シリカまたはアルミナの前駆体が好ましい。シリカまたはアルミナの前駆体は、公知の製造方法により得られる。
シリカ前駆体としては、ケイ酸アルコキシド（ケイ酸エチル等。）を加水分解する方法により得られたもの；アルカリ金属ケイ酸塩を酸で分解した後、電解透析する方法により得られたもの；アルカリ金属ケイ酸塩を解こうする方法により得られたもの；アルカリ金属ケイ酸塩をイオン交換樹脂により透析する方法により得られたもの等が挙げられる。
アルミナ前駆体としては、アルミニウムアルコキシドを加水分解する方法により得られたもの；水溶性アルミニウム塩、アルミニウムキレート化合物等が挙げられる。
【００３５】
親水性塗膜中のバインダの割合は、ベーマイト粒子とシリカ粒子の合計１００質量部に対して、０．５〜１５質量部が好ましく、３〜１０質量部がより好ましい。バインダが１５質量部以下であれば、親水性塗膜の細孔がバインダで埋まりにくく、大きい細孔容積を発現できる。バインダが０．５質量部以上であれば、耐擦傷性の向上効果が発現しやすい。
【００３６】
（他の成分）
親水性塗膜は、適宜必要に応じてベーマイト粒子およびシリカ粒子以外の金属酸化物粒子、界面活性剤、消泡剤、架橋剤、耐水硬化剤、着色用染料、顔料、紫外線吸収剤、酸化防止剤等の添加剤を含んでいてもよい。固形分となる他の成分の合計量は、ベーマイト粒子とシリカ粒子の合計１００質量部に対して、５０質量部以下が好ましく、３０質量部以下がより好ましい。固形分となる他の成分の合計量が多くなりすぎると、必須成分により発揮される特性が低下するおそれが生じる。
【００３７】
親水性塗膜は、ベーマイト粒子およびシリカ粒子以外の金属酸化物粒子を適宜必要に応じて含んでいてもよい。たとえば、酸化セリウム粒子を含む場合、紫外線カット性能を付与できる。酸化チタン粒子を含む場合、紫外線カット性能や光触媒性能を付与できる。インジウムドープ酸化スズ（ＩＴＯ）粒子、アンチモンドープ酸化スズ（ＡＴＯ）粒子、または酸化スズ粒子を含む場合、導電性や赤外線カット性能を付与できる。ベーマイト粒子以外のアルミナ粒子を含む場合、親水性塗膜の親水性（流滴性等。）、膜強度をさらに向上できる。
【００３８】
金属酸化物粒子の平均粒子径は、１〜５００ｎｍが好ましく、１〜２００ｎｍがより好ましい。金属酸化物粒子の平均粒子径が１ｎｍ以上であれば、金属酸化物粒子が有する特性が発現しやすい。金属酸化物粒子の平均粒子径が５００ｎｍ以下であれば、親水性塗膜の透明性の低下が抑えられる。
金属酸化物粒子の割合は、ベーマイト粒子とシリカ粒子の合計１００質量部に対して、３０質量部以下が好ましい。金属酸化物粒子を使用して上記特性を発揮させるためには、その量は、ベーマイト粒子とシリカ粒子の合計１００質量部に対して１質量部以上とすることが好ましい。
【００３９】
親水性塗膜を形成するための塗料組成物（以下、単に塗料組成物という。）が界面活性剤を含む場合、塗料組成物の塗布性が向上し、均質で外観良好な親水性塗膜を形成でき、また、親水性塗膜の親水性も向上する。塗料組成物に界面活性剤を配合することにより、結果的に親水性塗膜中に界面活性剤が含まれることになる。
界面活性剤としては、アニオン性界面活性剤、カチオン性界面活性剤、両性界面活性剤、ノニオン性界面活性剤が挙げられる。該界面活性剤は、アルキル基部分の水素原子がフッ素原子に置換された界面活性剤（すなわち、フッ素系界面活性剤）であってもよい。界面活性剤としては、親水性塗膜形成用塗料組成物中におけるベーマイト粒子およびシリカ粒子の分散安定性が良好になる点から、ノニオン性界面活性剤が好ましい。
【００４０】
ノニオン性界面活性剤としては、−ＣＨ２ＣＨ２ＣＨ２Ｏ−、−ＣＨ２ＣＨ２Ｏ−、−ＳＯ２−、−ＮＲ−（ただし、Ｒは水素原子または有機基である。）、−ＮＨ２、−ＳＯ３Ｙ、および−ＣＯＯＹ（ただし、Ｙは水素原子、ナトリウム原子、カリウム原子またはアンモニウム基である。）からなる群から選ばれる１種以上の構造単位を有する化合物が好ましい。該化合物としては、アルキルポリオキシエチレンエーテル、アルキルポリオキシエチレン−ポリオキシプロピレンエーテル、脂肪酸ポリオキシエチレンエステル、脂肪酸ポリオキシエチレンソルビタンエステル、脂肪酸ポリオキシエチレンソルビトールエステル、アルキルポリオキシエチレンアミン、アルキルポリオキシエチレンアミド、ポリエーテル変性のシリコーン系界面活性剤が挙げられる。
親水性塗膜形成用塗料組成物における界面活性剤の割合は、ベーマイト粒子とシリカ粒子の合計１００質量部に対して、１５質量部以下が好ましく、１０質量部以下がより好ましい。界面活性剤が１５質量部以下であれば、親水性塗膜の耐擦傷性の低下が抑えられる。界面活性剤を使用して上記特性を発揮させるためには、その量は、ベーマイト粒子とシリカ粒子の合計１００質量部に対して１質量部以上とすることが好ましい。
【００４１】
バインダの架橋剤としては、無機アルミニウム化合物、無機ホウ素化合物、無機ジルコニウム化合物、無機チタン化合物などの無機化合物、グリオキザール、ヒドラジド化合物、イソシアネート化合物などの有機化合物などが挙げられる。架橋剤を使用してバインダを架橋させることにより、親水性塗膜の擦傷性の低下を抑制し、流滴持続性を向上させることができる。親水性塗膜形成用塗料組成物における架橋剤の割合は、ベーマイト粒子とシリカ粒子の合計１００質量部に対して、１０質量部以下が好ましく、５質量部以下がより好ましい。架橋剤が１０質量部以下であれば、塗布液の安定性が得られ、親水性塗膜のヘイズ上昇が抑えられる。架橋剤を使用して上記特性を発揮させるためには、その量はベーマイト粒子とシリカ粒子の合計１００質量部に対して０．１質量部以上であることが好ましい。
耐水硬化剤として、アクリル樹脂、ポリエステル樹脂、ポリオレフィン樹脂、ウレタン樹脂、酢酸ビニル樹脂の水性エマルジョン、水性ディスパージョンなどが挙げられる。
【００４２】
（親水性塗膜の形成方法）
親水性塗膜は、ベーマイト粒子、シリカ粒子、バインダおよび水を含む親水性塗膜形成用の塗料組成物を、基材フィルムの表面に塗布、乾燥して形成される。
塗布方法としては、たとえば、はけ塗り、ローラ塗布、手塗り、回転塗布、浸漬塗布、各種印刷方式による塗布、バーコート、カーテンフロー、ダイコート、フローコート、スプレーコート等が挙げられ、大面積に均一に塗布できる点から、グラビアコータによる塗布が好ましい。
親水性塗膜の膜強度を高める目的で、加熱、または紫外線、電子線等の照射を行ってもよい。加熱温度は、基材フィルムの耐熱性を加味して決定すればよく、たとえば、フッ素樹脂フィルムの場合は、４０〜１００℃が好ましい。
【００４３】
（親水性塗膜を形成するための塗料組成物）
親水性塗膜形成用塗料組成物は、ベーマイト粒子を含むベーマイトゾルとシリカ粒子を含むシリカゾルとバインダとを混合することにより調製できる。親水性塗膜形成用塗料組成物を調製する際には、適宜必要に応じて、水、有機溶剤（エタノール、メタノール等。）を加えてもよい。
【００４４】
ベーマイトゾルは、水、水と水溶性有機溶媒の混合媒体、その他の水性媒体中にベーマイト粒子が分散しているものである。水溶性有機溶媒としてはエタノール、メタノール、イソプロパノール等の水溶性アルコールが好ましい。ベーマイトゾルの固形分濃度は、０．１〜３０質量％が好ましく、３〜２０質量％がより好ましい。
ベーマイトゾルは、分散媒体中でベーマイト粒子を安定化させるために、無機酸または有機酸に由来する陰イオン（塩素イオン、硫酸イオン、酢酸イオン等。）を含むことが好ましい。陰イオン濃度は、Ａｌの１００質量部に対して、３５質量部以下が好ましい。陰イオン濃度が３５質量部以下であれば、親水性塗膜の耐水性や親水性の低下が抑えられる。ベーマイトゾル中の陰イオン濃度が高い場合には、イオン交換樹脂、電気透析、限外濾過等によって陰イオン濃度を低減することが好ましい。
ベーマイトゾルのｐＨは、４〜６．８が好ましい。これにより、耐水性と透明性に優れた塗膜が得られるので好ましい。ｐＨが４以上であれば、陰イオンが多くなりすぎることなく、親水性塗膜の耐水性が良好となる。ｐＨが６．８以下であれば、ベーマイト粒子が凝集しにくく、親水性塗膜の透明性、基材との密着性、耐擦傷性の低下が抑えられる。
【００４５】
シリカゾルの固形分濃度は、５〜４０質量％が好ましく、１０〜３５質量％がより好ましい。シリカゾルのｐＨは、９〜１０．５が安定性の面で好ましい。ｐＨが７以下のシリカゾルを使用することもでき、また、ｐＨが９〜１０．５のシリカゾルをベーマイトゾルと混合する前にｐＨが７以下に調整して使用することもできる。
前記のように、本発明の親水性塗膜形成用塗料組成物のｐＨは２．５〜７が好ましい。ｐＨが９〜１０．５のシリカゾルを使用しても、ｐＨの低いベーマイトゾルと混合することにより、親水性塗膜形成用塗料組成物のｐＨを２．５〜７とすることができる。また、必要により、ベーマイトゾル等と混合後、組成物のｐＨを２．５〜７に調整してもよい。組成物のｐＨの調整は硝酸などの無機酸の添加で行なうことが好ましい。
さらに、親水性塗膜形成用塗料組成物は、ベーマイト粒子、シリカ粒子、バインダおよび水を含み、必要に応じて有機溶剤、界面活性剤、ベーマイト粒子およびシリカ粒子以外の金属酸化物粒子、添加剤等を含んでいてもよい。
【００４６】
親水性塗膜形成用塗料組成物の固形分濃度は、０．１〜２０質量％が好ましく、０．１〜１０質量％がより好ましい。固形分濃度が０．１質量％以上であれば、親水性塗膜形成用塗料組成物を基材の表面に塗布した際、ムラが発生しにくくなり、また、親水性等の性能が発揮されやすい。固形分濃度が２０質量％以下であれば、塗布する際の作業性が良好となり、また、親水性塗膜の透明性が低下しにくく、さらに、親水性塗膜形成用塗料組成物の保存安定性も良好となる。該固形分濃度は、１〜１５質量％が好ましく、３〜１０質量％がより好ましい。
親水性塗膜形成用塗料組成物のｐＨは、２．５〜７が好ましく、ｐＨ３．５〜７がより好ましく、ｐＨ４〜６がさらに好ましい。ｐＨが２．５以上であれば、ベーマイト粒子の溶解が抑えられる。ｐＨが７以下であれば、シリカ粒子とベーマイト粒子の分散安定性が良好となる。
【００４７】
シリカ粒子の割合は、ベーマイト粒子とシリカ粒子の合計量に対して、２０〜８０質量％であり、４０〜６０質量％が好ましい。シリカ粒子が２０質量％以上であれば、親水性塗膜の膜強度の低下が抑えられる。シリカ粒子が８０質量％以下であれば、親水性塗膜の基材との密着性や親水性が良好となる。
【００４８】
バインダの割合は、ベーマイト粒子とシリカ粒子の合計１００質量部に対して、０．５〜１５質量部であり、１〜５質量部が好ましい。バインダが１５質量部以下であれば、親水性塗膜の細孔がバインダで埋まりにくく、大きい細孔容積を発現できる。バインダが０．５質量部以上であれば、耐擦傷性の向上効果が発現しやすい。
【００４９】
水は、親水性塗膜形成用塗料組成物において、ベーマイト粒子およびシリカ粒子を分散させる分散媒としての役割を果たす。
水の割合は、親水性塗膜形成用塗料組成物の全固形分１００質量部に対して、５００〜１０００００質量部が好ましく、６００〜１００００質量部がより好ましく、１０００〜３０００質量部がさらに好ましい。水が５００質量部以上であれば、親水性塗膜形成用塗料組成物の濃度が高すぎず、保存安定性が良好となる。水が１０００００質量部以下であれば、親水性塗膜形成用塗料組成物の濃度が低すぎず、充分な厚さの親水性塗膜を形成できる。
【００５０】
親水性塗膜形成用塗料組成物は、ベーマイト粒子およびシリカ粒子の分散安定性を阻害しない範囲で、有機溶剤を含んでいてもよい。有機溶剤としては、水溶性の有機溶剤が好ましく、その量は水に対する溶解度以下の量を使用することが好ましい。また、有機溶剤の沸点は１２０℃以下が好ましく、特に１００℃以下が好ましい。
有機溶剤としては、メタノール、エタノール、ｎ−プロパノール、イソプロパノール、ｎ−ブタノール、イソブタノール、ｓｅｃ−ブタノール、ｔ−ブタノール、エチレングリコール等の水溶性のアルコールが挙げられる。
【００５１】
親水性塗膜形成用塗料組成物を基材に塗布した際の消泡性を得るためには、水溶性有機溶剤を含有させることが好ましく、その水溶性有機溶剤としては水と任意の割合で混合する水溶性のアルコールが好ましい。この場合、アルコールの量は、水とアルコールの合計量に対してアルコールの割合を、１０〜７０質量％とすることが好ましい。アルコールが１０質量％以上であれば、消泡効果が得られ、アルコールが７０質量％以下であれば、親水性塗膜形成用塗料組成物の安定性が良好となる。この水溶性のアルコールとしては、安定性の点から、メタノール、エタノール、イソプロパノールが好ましい。アルコールは、１種を単独で用いてもよく、２種以上を併用してもよい。水とアルコールの合計量に対するアルコールの割合は、３０〜６０質量％がより好ましい。
【００５２】
（他の膜）
本発明の農業用フィルムにおいて、親水性塗膜を基材フィルムの一方の表面のみに形成した場合、他方の面には防汚性膜、帯電防止膜、断熱性膜、紫外線カット性膜等を設けてもよい。
【００５３】
以上説明した本発明の農業用フィルムにあっては、基材フィルム上に形成された親水性塗膜が、ベーマイト粒子、シリカ粒子およびバインダを含む、前記（ａ）〜（ｃ）を満たす、多孔質の親水性塗膜であるため、親水性塗膜が、高い透明性を有し、耐擦傷性（密着性）、親水性（防曇性、流滴性、防汚性）および親水持続性に優れたものとなる。
【実施例】
【００５４】
以下に、実施例を示す。
例１〜３、８〜１０、１２、１３、１５〜１７は実施例であり、例４〜７、１１，１４，１８〜２０は比較例である。
農業用フィルムの基材としては、テトラフルオロエチレン／エチレン共重合体フィルム（旭硝子社製、商品名：アフレックス、厚さ：１００μｍ）の片面にコロナ放電処理を施したものを使用した（以下、ＥＴＦＥフィルムという）。親水性塗膜はＥＴＦＥフィルムのコロナ放電処理した面（コロナ放電処理後の表面濡れ指数：４２）に形成した。【００５５】
〔Ａｌ／Ｓｉ〕
農業用フィルムからサンプルを切り出し、該サンプルについて、基材フィルムごと親水性塗膜の蛍光Ｘ線解析を行い、ＳｉおよびＡｌの付着量（μｇ／ｃｍ２）を算出し、ついでＡｌ／Ｓｉ（原子比）を算出した。
（蛍光Ｘ線装置）リガク社製、型式：ＲＩＸ３０００。
（測定方法）薄膜ＦＰ法。
（付着量の算出方法）ノンスタンダード定量。
（励起条件）ターゲット：Ｒｈ、管電圧（ＫＶ）：５０、管電流（ｍＡ）：５０。
（光学系条件）分光結晶：ＰＥＴ、検出器：ＰＣ。
（ＰＨＡ条件）１００〜３００。
（スキャン条件）スキャン方法：ステップスキャン、ステップ：０．０５０ｄｅｇ、測定時間：０．４０ｓｅｃ。
（Ａｌのピーク）１４４．６１０ｄｅｇ。
（Ｓｉのピーク）１０９．０４０ｄｅｇ。【００５６】
〔シリカ粒子の平均粒子径〕
基材フィルムから親水性塗膜を掻き取って回収した粉末サンプルを、水で５質量％に希釈し、超音波分散装置にて３０分間分散処理して分散液を得た。該分散液を水で希釈して固形分濃度が約０．１質量％の希釈液とした後、該希釈液をコロジオン膜上に滴下し、乾燥させて観察用膜を形成した。該観察用膜をＴＥＭ観察し、ＴＥＭ像の中から無作為に抽出された２０個のシリカ粒子の長軸および単軸の長さを測定し、これらを平均してシリカ粒子の平均粒子径を求めた。
（ＴＥＭ）日本電子社製、型式：ＪＥＭ−１２３０。【００５７】
〔ベーマイト粒子の結晶子径〕
基材フィルムから親水性塗膜を掻き取って回収した粉末サンプルについて、ＸＲＤ解析を２回行い、ベーマイト粒子の（１２０）面の回折ピークより結晶子径を算出した。
（ＸＲＤ装置）リガク社製、型式：ＴＴＲ−III。
（測定条件）Ｘ線出力：５０ｋＶ−３００ｍＡ、光学系：平行ビーム、スキャンスピード：２°/ｍｉｎ、回転：あり（１００ＲＰＭ）、サンプリング間隔：０．０２°／ｓｔｅｐ。
（解析条件）ソフト：ＪＡＤＥ７、校正標準:Ｓｉ粉末（ＮＩＳＴ  ＳＲＭ６４０ｃ）、解析ピーク：ベーマイト（１２０）面、フィッティング関数：Ｐｅａｒｓｏｎ−VII、べき指数：１．５、ベースライン：４次多項式。【００５８】
〔親水性塗膜の厚さ〕
農業用フィルムを剃刀にて切断し、切断面について、走査型電子顕微鏡（ＳＥＭ）にて観察し、３箇所の親水性塗膜の厚さを測定し、これらを平均した。
（ＳＥＭ）日立製作所社製、型式：Ｓ−４３００。
（測定条件）加速電圧：５ｋＶ、導電コート:Ｐｔ。【００５９】
〔全細孔容積〕
農業用フィルムをカッターで約８ｍｍ×３０ｍｍのサイズに切断し、その切断片をガラス製サンプルセルに約２．５ｇ封入した。ついで、窒素吸着細孔測定によって細孔直径１〜６０ｎｍの範囲の全細孔容積を測定した。
（装置）カンタクローム社製、型式：オートソーブＭＰ−１。
（測定条件）窒素吸着法、窒素相対圧：０．０００１〜０．９９０。
（解析方法）ＮＬＤＦＴ法。【００６０】
〔外観〕
農業用フィルムの親水性塗膜の外観を目視で評価し、異物欠点、反り、クラック、ムラのいずれもないものを○（良好）、いずれかの欠点があるものを×（不良）とした。【００６１】
〔ヘーズ値〕
農業用フィルムおよび基材フィルムのヘーズ値を、ＪＩＳ  Ｋ７１０５に則り、ヘーズコンピューター（スガ試験機社製、型式：ＨＧＭ−３ＤＰ）を用いて測定し、農業用フィルムのヘーズ値から基材フィルムのヘーズ値を引くことにより親水性塗膜のヘーズ値を算出した。
ヘーズ値が５％以下のものを合格、５％を超えるものを不合格とした。【００６２】
〔透過率〕
農業用フィルムの全光線透過率を、ＪＩＳ  Ｋ７１０５（１９８１年）に則り、ヘーズメーター（スガ試験機社製、型式：ＨＧＭ−２Ｋ、ＳＭカラーコンピューターモデルＳＭ−５）を用いて測定した。【００６３】
〔接触角〕
農業用フィルムの親水性塗膜の水に対する接触角を、接触角計（協和界面科学社製、型式：ＣＡ−Ｘ１５０）を用いて任意の異なる５つの箇所で測定し、これらを平均した。接触角は親水性の指標となる。【００６４】
〔低温流滴性〕
農業用フィルムから縦１４ｃｍ×横８ｃｍのサンプルを切り出した。温度一定の環境試験室内に設置した恒温水槽の上に、アクリル樹脂製屋根型フレームを水平面に対して１５度の傾斜をつけて設置し、該フレームにサンプルを、親水性塗膜を下にしてセットした。環境試験室を１０℃とし、恒温水槽を２０℃とした。親水性塗膜の表面の水滴の様子を観察し、下記の基準で判定した。◎、○、△を合格とし、×、××を不合格とした。
◎（優）：評価開始１時間後に塗膜表面が均一に濡れている。
○（良）：評価開始２時間後に塗膜表面が均一に濡れている。
△（可）：評価開始３時間後に塗膜表面が均一に濡れている。
×（不可）：評価開始３時間後に塗膜表面に部分的に水滴付着部がある。
××（悪）：評価開始３時間後に塗膜表面に全体的に水滴が付着し白く曇っている。【００６５】
〔流滴持続性〕
低温流滴性の評価と同様な環境試験室内にサンプルをセットし、環境試験室を２０℃とし、恒温水槽を８０℃として、３ヶ月間放置した。３ヶ月経過後、サンプルを取り外した。ついで、該サンプルについて、低温流滴性の評価を行い、親水性塗膜の表面の水滴の様子を観察し、低温流滴性の評価と同じ基準で判定した。【００６６】
農業用ハウスにおいては、外気温が低い冬期、早朝、夕方に農業用フィルムが曇りやすくなるため、農業用フィルムには曇りの抑制が求められる。曇りの抑制については、「低温流滴性」が指標となる。また、農業用フィルムには長期曝露後にも流滴性が発現することが求められ、これについては、「流滴持続性」が指標となる。【００６７】
〔耐擦傷性〕
農業用フィルムのサンプルを平面摩擦試験機（コーティングテスター工業社製、型式：ＴＥＳＴＥＲ  ＳＡＮＧＹＯ  ＡＢ−３０１  ＣＯＬＯＲ  ＦＡＳＴＮＥＳＳ  ＲＵＢＢＩＮＧ  ＴＥＳＴＥＲ）にセットし、ベンコット（旭化成工業社製、商品名：ＢＥＭＣＯＴ  Ｍ−１）を摩耗材として取り付け、荷重：２００ｇ、接触面積：１５ｍｍ×２０ｍｍ、摩耗回数：１往復の条件で親水性塗膜の擦傷試験を行い、試験前後におけるＡｌ付着量（μｇ／ｃｍ２）を蛍光Ｘ線装置（ＲＩＧＡＫＵ社製、型式：ＲＩＸ３０００）で測定して、試験後Ａｌ付着量／初期Ａｌ付着量×１００（％）により評価した。Ａｌ付着量が初期に対して７０％以上であるものを合格とした。【００６８】
〔例１〕
イオン交換水の７９２ｇに１Ｎ硝酸の８ｇを加え、撹拌しながらベーマイト（サソール社製、商品名：ＤＩＳＰＡＬ１１Ｎ７−８０）の２００ｇを加え、３０分撹拌を続けた後、室温で１日静置した。固形分濃度：２０質量％、ｐＨ：５．０のベーマイト分散液を得た。【００６９】
ベーマイト分散液の１００ｇに、シリカゾル（日産化学社製、商品名：スノーテックスＯＳ、固形分濃度：２０質量％、ｐＨ：３．０）の８１．８ｇ、工業用エタノール（日本アルコール販売社製、商品名：ソルミックスＡＰ−１）の３１５．４ｇ、ポリビニルアルコール（クラレ社製、商品名：ＰＶＡ１０５、ケン化度：９８〜９９ｍｏｌ％、重合度：５００）の５質量％水溶液の２９．１ｇ、イオン交換水の１０４．５ｇを撹拌しながら加え、５分間撹拌した。固形分比でベーマイト：５５質量部、シリカ：４５質量部、ポリビニルアルコール：４質量部となる、固形分濃度：６質量％、ｐＨ：４．１の親水性塗膜形成用塗料組成物を得た。【００７０】
上記塗料組成物の２ｍＬを、サイズＡ４のＥＴＦＥフィルムの表面に、バーコータで塗布した後、８０℃で５分間乾燥し、厚さ：０．３５μｍの親水性塗膜を形成し、農業用フィルムを得た。
該農業用フィルムについて、前記評価を行った。評価結果を表１に示す。【００７１】
〔例２〕
ベーマイトとして、サソール社製の商品名：ＤＩＳＰＡＬ１１Ｎ７−８０の代わりに、サソール社製の商品名：ＤＩＳＰＡＬ１０Ｆ４を用い、ポリビニルアルコール（クラレ社製、商品名：ＰＶＡ１０５）の代わりに、変性ポリビニルアルコール（日本合成化学社製、商品名：ゴーセファイマーＺ１００）を用いた以外は、例１と同様にしてｐＨ４．５の親水性塗膜形成用塗料組成物を得た。さらに、該塗料組成物を用いて例１と同様にして農業用フィルムを得た。
該農業用フィルムについて、前記評価を行った。評価結果を表１に示す。【００７２】
〔例３〕
例１と同様にしてベーマイト分散液を得た。
ベーマイト分散液の１００ｇに、シリカゾル（日産化学社製、商品名：オルガノシリカゾルＩＰＡ−ＳＴ、固形分濃度：３０質量％）の６６．７ｇ、ポリエチレングリコール（ＰＥＧ２０００、分子量：２０００）の１０質量％水溶液の５６ｇ、界面活性剤（サンノプコ社製、商品名：ＳＮウェットＬ）の０．８ｇ、イオン交換水の２８０ｇ、工業用エタノール（日本アルコール販売社製、商品名：ソルミックスＡＰ−１）の２７０ｇを撹拌しながら加え、５分間撹拌した。固形分比でベーマイト：５０質量部、シリカ：５０質量部、ＰＥＧ２０００：１４質量部、界面活性剤：２質量部となる、固形分濃度：６質量％、ｐＨ：５．５の親水性塗膜形成用塗料組成物を得た。さらに、該塗料組成物を用いて、例１と同様にして農業用フィルムを得た。
該農業用フィルムについて、前記評価を行った。評価結果を表１に示す。【００７３】
〔例４〕比較例
ベーマイトとして、サソール社製の商品名：ＤＩＳＰＡＬ１１Ｎ７−８０の代わりに、サソール社製の商品名：ＤＩＳＰＡＬ１８Ｎ４-８０を用いた以外は、例１と同様にして親水性塗膜形成用塗料組成物を製造し、さらに、該塗料組成物を用いて例１と同様にして農業用フィルムを得た。
該農業用フィルムについて、前記評価を行った。評価結果を表１に示す。【００７４】
〔例５〕比較例
ベーマイト分散液の量を１６３．６ｇに変更し、シリカゾルの量を１８．２ｇに変更した以外は、例１と同様にして農業用フィルムを得た。
該農業用フィルムについて、前記評価を行った。評価結果を表１に示す。【００７５】
〔例６〕比較例
ベーマイト分散液の量を１８．２ｇに変更し、シリカゾルの量を１６３．６ｇに変更した以外は、例１と同様にして農業用フィルムを得た。
該農業用フィルムについて、前記評価を行った。評価結果を表１に示す。
〔例７〕（比較例）
イオン交換水の８００ｇに、撹拌しながらベーマイト（サソール社製、商品名：ＤＩＳＰＡＬ１８Ｎ４−８０）の２００ｇを加え、３０分撹拌を続けた後、室温で１日静置した。固形分濃度：２０質量％、ｐＨ：３．６のベーマイト分散液を得た。【００７６】
ベーマイト分散液の１９．０ｇに、シリカゾル（日産化学社製、商品名：スノーテックスＳ、固形分濃度：３０質量％、ｐＨ：１０）の１０．３ｇ、工業用エタノール（日本アルコール販売社製、商品名：ソルミックスＡＰ−１）の５０．０ｇ、１Ｎ硝酸１．５ｇ、ポリビニルアルコール（クラレ社製、商品名：ＰＶＡ１０５、ケン化度：９８〜９９ｍｏｌ％、重合度：５００）の７質量％水溶液の６．０ｇ、イオン交換水の１８．９ｇを撹拌しながら加え、５分間撹拌した。固形分比でベーマイト：５５質量部、シリカ：４５質量部、ポリビニルアルコール：６質量部となる、固形分濃度：７質量％、ｐＨ５．０の親水性塗膜形成用塗料組成物を得た。【００７７】
該塗料組成物を用いた以外は、例１と同様にして農業用フィルムを得た。該農業用フィルムについて、前記評価を行い、その評価結果を表１に示す。【００７８】
〔例８〕
イオン交換水の８００ｇに、撹拌しながらベーマイト（サソール社製、商品名：ＤＩＳＰＡＬ１４Ｎ４−８０）の２００ｇを加え、３０分撹拌を続けた後、室温で１日静置した。固形分濃度：２０質量％、ｐＨ：４．０のベーマイト分散液を得た。【００７９】
ベーマイト分散液の１９．０ｇに、シリカゾル（日産化学社製、商品名：スノーテックスＳ、固形分濃度：３０質量％、ｐＨ：１０）の１０．３ｇ、工業用エタノール（日本アルコール販売社製、商品名：ソルミックスＡＰ−１）の５０．０ｇ、１Ｎ硝酸１．５ｇ、ポリビニルアルコール（クラレ社製、商品名：ＰＶＡ１０５、ケン化度：９８〜９９ｍｏｌ％、重合度：５００）の７質量％水溶液の６．０ｇ、イオン交換水の１９．０ｇを撹拌しながら加え、５分間撹拌した。固形分比でベーマイト：５５質量部、シリカ：４５質量部、ポリビニルアルコール：６質量部となる、固形分濃度：７質量％、ｐＨ５．１の親水性塗膜形成用塗料組成物を得た。
該塗料組成物を用いた以外は、例１と同様にして農業用フィルムを得た。該農業用フィルムについて、前記評価を行い、その評価結果を表１に示す。【００８０】
〔例９〕
イオン交換水の８００ｇに、撹拌しながらベーマイト（サソール社製、商品名：ＤＩＳＰＡＬ１１Ｎ７−８０）の２００ｇを加え、３０分撹拌を続けた後、室温で１日静置した。固形分濃度：２０質量％、ｐＨ：５．３のベーマイト分散液を得た。【００８１】
ベーマイト分散液の１９．０ｇに、シリカゾル（日産化学社製、商品名：スノーテックスＳ、固形分濃度：３０質量％、ｐＨ：１０）の１０．３ｇ、工業用エタノール（日本アルコール販売社製、商品名：ソルミックスＡＰ−１）の５０．０ｇ、１Ｎ硝酸１．５ｇ、変性ポリビニルアルコール（日本合成化学工業製、商品名：ゴーセファイマーＺ１００）の７質量％水溶液の４．０ｇ、オキシ塩化ジルコニウム八水和物１０％水溶液の１．０ｇイオン交換水の１９．０ｇ、界面活性剤（サンノプコ社製、商品名：ＳＮウェットL）の１０質量％水溶液の１．０ｇを撹拌しながら加え５分間撹拌した。固形分比でベーマイト：５５質量部、シリカ：４５質量部、ポリビニルアルコール：４質量部となる、固形分濃度：７質量％、ｐＨ５．８の親水性塗膜形成用塗料組成物を得た。
該塗料組成物を用いた以外は、例１と同様にして農業用フィルムを得た。該農業用フィルムについて、前記評価を行い、その評価結果を表１に示す。【００８２】
〔例１０〕
イオン交換水の８００ｇに、撹拌しながらベーマイト（サソール社製、商品名：ＤＩＳＰＡＬ１０Ｆ４）の２００ｇを加え、３０分撹拌を続けた後、室温で１日静置した。固形分濃度：２０質量％、ｐＨ：４．０のベーマイト分散液を得た。【００８３】
ベーマイト分散液の１９．０ｇに、シリカゾル（日産化学社製、商品名：スノーテックスＳ、固形分濃度：３０質量％、ｐＨ：１０）の１０．３ｇ、工業用エタノール（日本アルコール販売社製、商品名：ソルミックスＡＰ−１）の５０．０ｇ、１Ｎ硝酸１．５ｇ、変性ポリビニルアルコール（日本合成化学工業製、商品名：ゴーセファイマーＺ１００）の７質量％水溶液の６．０ｇ、イオン交換水の１９．０ｇを撹拌しながら加え、５分間撹拌した。固形分比でベーマイト：５５質量部、シリカ：４５質量部、ポリビニルアルコール：６質量部となる、固形分濃度：７質量％、ｐＨ５．２の親水性塗膜形成用塗料組成物を得た。
該塗料組成物を用いた以外は、例１と同様にして農業用フィルムを得た。該農業用フィルムについて、前記評価を行い、その評価結果を表１に示す。【００８４】
〔例１１〕（比較例）
イオン交換水の８００ｇに、撹拌しながらベーマイト（サソール社製、商品名：ＤＩＳＰＡＬ６０）の２００ｇを加え、３０分撹拌を続けた後、室温で１日静置した。固形分濃度：２０質量％、ｐＨ：７．０のベーマイト分散液を得た。【００８５】
ベーマイト分散液の１９．０ｇに、シリカゾル（日産化学社製、商品名：スノーテックスＳ、固形分濃度：３０質量％、ｐＨ：１０）の１０．３ｇ、工業用エタノール（日本アルコール販売社製、商品名：ソルミックスＡＰ−１）の５０．０ｇ、１Ｎ硝酸１．５ｇ、変性ポリビニルアルコール（日本合成化学工業製、商品名：ゴーセファイマーＺ１００）の７質量％水溶液の６．０ｇ、イオン交換水の１９．０ｇを撹拌しながら加え、５分間撹拌した。固形分比でベーマイト：５５質量部、シリカ：４５質量部、ポリビニルアルコール：６質量部となる、固形分濃度：７質量％、ｐＨ６．８の親水性塗膜形成用塗料組成物を得た。
該塗料組成物を用いた以外は、例１と同様にして農業用フィルムを得た。該農業用フィルムについて、前記評価を行い、その評価結果を表１に示す。【００８６】
〔例１２〕
イオン交換水の８００ｇに、撹拌しながらベーマイト（サソール社製、商品名：ＤＩＳＰＡＬ１１Ｎ７−８０）の２００ｇを加え、３０分撹拌を続けた後、室温で１日静置した。固形分濃度：２０質量％、ｐＨ：５．３のベーマイト分散液を得た。【００８７】
ベーマイト分散液の１９．０ｇに、シリカゾル（日産化学社製、商品名：スノーテックスＸＳ、固形分濃度：２０質量％、ｐＨ：１０）の１５．５ｇ、工業用エタノール（日本アルコール販売社製、商品名：ソルミックスＡＰ−１）の５０．０ｇ、１Ｎ硝酸１．２ｇ、変性ポリビニルアルコール（日本合成化学工業製、商品名：ゴーセファイマーＺ１００）の７質量％水溶液の６．０ｇ、イオン交換水の１３．８ｇを撹拌しながら加え、５分間撹拌した。固形分比でベーマイト：５５質量部、シリカ：４５質量部、ポリビニルアルコール：６質量部となる、固形分濃度：７質量％、ｐＨ５．５の親水性塗膜形成用塗料組成物を得た。
該塗料組成物を用いた以外は、例１と同様にして農業用フィルムを得た。該農業用フィルムについて、前記評価を行い、その評価結果を表１に示す。【００８８】
〔例１３〕
イオン交換水の８００ｇに、撹拌しながらベーマイト（サソール社製、商品名：ＤＩＳＰＡＬ１１Ｎ７−８０）の２００ｇを加え、３０分撹拌を続けた後、室温で１日静置した。固形分濃度：２０質量％、ｐＨ：５．３のベーマイト分散液を得た。【００８９】
ベーマイト分散液の１９．０ｇに、シリカゾル（日産化学社製、商品名：スノーテックス２０Ｌ、固形分濃度：２０質量％、ｐＨ：１０）の１５．５ｇ、工業用エタノール（日本アルコール販売社製、商品名：ソルミックスＡＰ−１）の５０ｇ、１Ｎ硝酸１．２ｇ、変性ポリビニルアルコール（日本合成化学工業製、商品名：ゴーセファイマーＺ１００）の７質量％水溶液の６．０ｇ、イオン交換水の１３．８ｇを撹拌しながら加え、５分間撹拌した。固形分比でベーマイト：５５質量部、シリカ：４５質量部、ポリビニルアルコール：６質量部となる、固形分濃度：７質量％、ｐＨ４．９の親水性塗膜形成用塗料組成物を得た。
該塗料組成物を用いた以外は、例１と同様にして農業用フィルムを得た。該農業用フィルムについて、前記評価を行い、その評価結果を表１に示す。【００９０】
〔例１４〕（比較例）
イオン交換水の８００ｇに、撹拌しながらベーマイト（サソール社製、商品名：ＤＩＳＰＡＬ１１Ｎ７−８０）の２００ｇを加え、３０分撹拌を続けた後、室温で１日静置した。固形分濃度：２０質量％、ｐＨ：５．３のベーマイト分散液を得た。【００９１】
ベーマイト分散液の１９．０ｇに、シリカゾル（触媒化成工業製、商品名：カタロイドＳＩ８０Ｐ、固形分濃度：４０質量％、ｐＨ：１０）の７．７ｇ、工業用エタノール（日本アルコール販売社製、商品名：ソルミックスＡＰ−１）の５０．０ｇ、１Ｎ硝酸１．５ｇ、変性ポリビニルアルコール（日本合成化学工業製、商品名：ゴーセファイマーＺ１００）の７質量％水溶液の６．０ｇ、イオン交換水の２１．６ｇを撹拌しながら加え、５分間撹拌した。固形分比でベーマイト：５５質量部、シリカ：４５質量部、ポリビニルアルコール：６質量部となる、固形分濃度：７質量％、ｐＨ４．７の親水性塗膜形成用塗料組成物を得た。
該塗料組成物を用いた以外は、例１と同様にして農業用フィルムを得た。該農業用フィルムについて、前記評価を行い、その評価結果を表１に示す。【００９２】
〔例１５〕
イオン交換水の８００ｇに、撹拌しながらベーマイト（サソール社製、商品名：ＤＩＳＰＡＬ１１Ｎ７−８０）の２００ｇを加え、３０分撹拌を続けた後、室温で１日静置した。固形分濃度：２０質量％、ｐＨ：５．３のベーマイト分散液を得た。【００９３】
ベーマイト分散液の１５．５ｇに、シリカゾル（日産化学社製、商品名：スノーテックスＳ、固形分濃度：３０質量％、ｐＨ：１０）の１２．６ｇ、工業用エタノール（日本アルコール販売社製、商品名：ソルミックスＡＰ−１）の５０．０ｇ、１Ｎ硝酸１．８ｇ、変性ポリビニルアルコール（日本合成化学工業製、商品名：ゴーセファイマーＺ１００）の７質量％水溶液の６．０ｇ、イオン交換水の１２．６ｇを撹拌しながら加え、５分間撹拌した。固形分比でベーマイト：４５質量部、シリカ：５５質量部、ポリビニルアルコール：６質量部となる、固形分濃度：７質量％、ｐＨ４．９の親水性塗膜形成用塗料組成物を得た。
該塗料組成物を用いた以外は、例１と同様にして農業用フィルムを得た。該農業用フィルムについて、前記評価を行い、その評価結果を表１に示す。【００９４】
〔例１６〕
イオン交換水の８００ｇに、撹拌しながらベーマイト（サソール社製、商品名：ＤＩＳＰＡＬ１１Ｎ７−８０）の２００ｇを加え、３０分撹拌を続けた後、室温で１日静置した。固形分濃度：２０質量％、ｐＨ：５．３のベーマイト分散液を得た。【００９５】
ベーマイト分散液の２７．６ｇに、シリカゾル（日産化学社製、商品名：スノーテックスＳ、固形分濃度：３０質量％、ｐＨ：１０）の４．６ｇ、工業用エタノール（日本アルコール販売社製、商品名：ソルミックスＡＰ−１）の５０．０ｇ、１Ｎ硝酸０．６ｇ、変性ポリビニルアルコール（日本合成化学工業製、商品名：ゴーセファイマーＺ１００）の７質量％水溶液の６．０ｇ、イオン交換水の１７．０ｇを撹拌しながら加え、５分間撹拌した。固形分比でベーマイト：８０質量部、シリカ：２０質量部、ポリビニルアルコール：６質量部となる、固形分濃度：７質量％、ｐＨ５．０の親水性塗膜形成用塗料組成物を得た。
該塗料組成物を用いた以外は、例１と同様にして農業用フィルムを得た。該農業用フィルムについて、前記評価を行い、その評価結果を表１に示す。【００９６】
〔例１７〕
イオン交換水の８００ｇに、撹拌しながらベーマイト（サソール社製、商品名：ＤＩＳＰＡＬ１１Ｎ７−８０）の２００ｇを加え、３０分撹拌を続けた後、室温で１日静置した。固形分濃度：２０質量％、ｐＨ：５．３のベーマイト分散液を得た。【００９７】
ベーマイト分散液の６．９ｇに、シリカゾル（日産化学社製、商品名：スノーテックスＳ、固形分濃度：３０質量％、ｐＨ：１０）の１８．４ｇ、工業用エタノール（日本アルコール販売社製、商品名：ソルミックスＡＰ−１）の５０．０ｇ、１Ｎ硝酸２．６ｇ、変性ポリビニルアルコール（日本合成化学工業製、商品名：ゴーセファイマーＺ１００）の７質量％水溶液の６．０ｇ、イオン交換水の２１．６ｇを撹拌しながら加え、５分間撹拌した。固形分比でベーマイト：２０質量部、シリカ：８０質量部、ポリビニルアルコール：６質量部となる、固形分濃度：７質量％、ｐＨ４．７の親水性塗膜形成用塗料組成物を得た。
該塗料組成物を用いた以外は、例１と同様にして農業用フィルムを得た。該農業用フィルムについて、前記評価を行い、その評価結果を表１に示す。【００９８】
〔例１８〕（比較例）
例１１の親水性塗料から変性ポリビニールアルコールを除いた組成の塗料組成物を製造し、該塗料組成物を用いた以外は、例１と同様にして農業用フィルムを得た。該農業用フィルムについて、前記評価を行い、その評価結果を表１に示す。【００９９】
〔例１９〕（比較例）
シリカゾル（日産化学社製、商品名スノーテックスＯＳ、固形分濃度：２０質量％、ｐＨ：３）の３５．０ｇ、工業用エタノール（日本アルコール販売社製、商品名：ソルミックスＡＰ−１）の５０．０ｇ、変性ポリビニルアルコール（日本合成化学工業製、商品名：ゴーセファイマーＺ１００）の７質量％水溶液の６．０ｇ、イオン交換水の１５．０ｇを撹拌しながら加え、５分間撹拌した。シリカ：１００質量部、ポリビニルアルコール：６質量部となる、固形分濃度：７質量％、ｐＨ３．３の親水性塗膜形成用塗料組成物を得た。
該塗料組成物を用いた以外は、例１と同様にして農業用フィルムを得た。該農業用フィルムについて、前記評価を行い、その評価結果を表１に示す。【０１００】
〔例２０〕（比較例）
例３のベーマイト分散液３５．０ｇ、工業用エタノール（日本アルコール販売社製、商品名：ソルミックスＡＰ−１）の５０．０ｇ、変性ポリビニルアルコール（日本合成化学工業製、商品名：ゴーセファイマーＺ１００）の７質量％水溶液の６．０ｇ、イオン交換水の１５．０ｇを撹拌しながら加え、５分間撹拌した。ベーマイト：１００質量部、ポリビニルアルコール：６質量部となる、固形分濃度：７質量％、ｐＨ５．０の親水性塗膜形成用塗料組成物を得た。
該塗料組成物を用いた以外は、例１と同様にして農業用フィルムを得た。該農業用フィルムについて、前記評価を行い、その評価結果を表１に示す。【０１０１】
【表１】
0005621597.tif 000002
【産業上の利用可能性】
【０１０２】
本発明の親水性塗膜を形成した農業用フィルムにより、高い流滴持続性を提供でき、長期に渡り農業用フィルムを使用できる。
なお、２００９年２月１３日に出願された日本特許出願２００９−０３０９５５号および同日出願の日本特許出願２００９−０３０９５６号の、明細書、特許請求の範囲、図面及び要約書の全内容をここに引用し、本発明の明細書の開示として、取り入れるものである。
【符号の説明】
【０１０３】
１０  農業用フィルム
１２  基材フィルム
１４  親水性塗膜
【図１】
0005621597.tif 000003